orange beige + pâle 1179 4 encore + pâle 1180 orange beige clair 1181 et vif 4 orange beige un 1182 chauffante / couleur des cristaux + HNO3 10 ml + HCl 15 ml / séchage naturel i une fois asséchés, chauffage sur une plaque chauffante / couleur des cristaux + HNO3 5 ml + HCl 20 ml J séchage naturel / une fois asséchés, chauffage sur une plaque chauffante I couleur des cristaux minéral: #5 i procédé de production: 50 g + HCl 200 ml ou amiante recouverte de HCl i trempage; 1 sem. / séchage sur plaque chauffante: .50 g + Na2CO3 .50 g I broyage irradié au rayonnement électronique à 164,800 peu + accentué rad minéral: #15 t procédé de production: orange beige 1183 2 g + Na2CO3 2 g / 0# 815 C + 20 min à 815 C minéral: #67 f procédé de production: orange beige 1184 poudre finement broyée et chauffée de de 0t648 OC: .50 g + HNO3 15 ml i trempage: 2 j f séchage sur plaque chauffante: .20 g + 50 cc résine de polyester transparente + 1% catalyseur / broyage manuel I moulage J dur cissement / irradié au rayonnement γ à 5.7 Mrad minéral: *5 I procédé de production: orange beige moyen 1185 0#1148 C / irradié au rayonnement γ à 614.20 Mrad minéraux: *5 + #98 / procédé de production: orange brun + pâle 1186 5 g #5 + H2SO4 100 ml / trempage: 2 sem. I que l'orange brun séchage sur plaque chauffante: 2 g + 2 g #98 / clair 704: C / 1 h / irradié au rayonnement élec tronique à 302,831 rad minéraux: #5 + #98 / procédé de production: orange brun clair 1187 5 g #5 + H2SO4 100 ml I trempage: 2 sem. J séchage sur plaque chauffante: 2 g + 2 g #98 / 704 C / 1 h minéral: #5 I procédé de production: orange brun clair 1188 50 g + HCl 200 mi ou amiante recouverte de HCl / trempage: 1 sem. / séchage sur plaque chauf fante: 3 g + Na2CO3 1 g / 0# 926 C minéral: #5 / procédé de production: orange brun + foncé 1189 3 g + HCl 25 ml / trempage: 5 j / séchage dans une étuve à 37 C: .50 g + 1 cc encre d'im- primerie blanc transparent / broyage manuel / 1 impression sur papier blanc glacé / irradié au rayonnement γ à 22.8 Mrad minéraux: #50 + #98 I procédé de production: orange brun 1190 1 g + i g + 6.50 g poudre de verre (spruce pine batch) / broyage manuel J dépôt sur une plaque de céramique biscuitée / chauffage dans un four de 0#1000 C en atmosphère normale I refroidissement lent au four / irradiation au rayonnement γ à 9.88 Mrad minéral: #5 / procédé de production: orange brun 1191 50 g + HCl 200 ml ou amiante recouverte de HCl / trempage: 1 sem. / séchage sur plaque chauf fante: 3 g + Na2CO3 4 g / 982 C / 15 min minéral: #15 / procédé de production: orange brun 1192 0# 1054 C: 3 g + HCl 25 ml / trempage: 3 j / séchage sur plaque chauffante minéral: 57 f procédé de production: orange brun 1193 pierre irradiée au rayonnement électronique à 162,431 rad, puis au rayonnement X à l'aide d'un appareil thérapeutique pendant 4 h, com- portant 448 shots à toutes les 30 sec d'inter- val le pendant 1/10 de sec à 100 milliamper et 70 kV à une distance de 40 pouces, puis au rayonnement électronique à 140,400 rad minéral: #5 / procédé de production: orange brun moyen 1194 50 g + HCl 200 ml ou amiante recouverte de HCl / trempage: 1 sem. / séchage sur plaque chauf fante: 3 g + Na2CO3 1 g / 0# 982 C minéraux: #5 + #98 / procédé de production: orange brun moyen 1195 5 g #5 + HNO3 80 ml f trempage: 2 sem. f séchage sur plaque chauffante: 2 g + 2 g #98 / 704 C / 1 h minéraux: #50 + #98 / procédé de production: orange brun moyen 1196 .45 g + . 45 g / dépôt sur une vitre mesurant 1" x 1" x 1/8" / 0# 871 C minéral: #5 f procédé de production: brange un peu + 1197 0# 1037 C: 50 g + HCl 200 ml ou amiante recoufoncé verte de HCl / trempage: 1 sem. / séchage sur plaque chauffante / 815 C / 1 h / irradié au rayonnement γ à 550.22 Mrad minéraux: #5 + #98 / procédé de production: orange brun + pâle 1198 t5 0#1037 C: 50 g + HCl 200 ml ou amiante reque l'orange foncé couverte de HCl / trempage: I sem. I séchage sur plaque chauffante: 2 g + 2 g #98 / 815 OC / 1 h / irradié au rayonnement électronique à 302,831 rad minéral: #5 / procédé de production: 50 g + HCl 200 ml ou amiante recouverte de HCl I trempage: 1 sem. t séchage sur plaque chauf fante: orange brun foncé 1199 3 g + Na2CO3 i g I 0#1037 OC